(57)【特許請求の範囲】
【請求項１】
加硫ゴムと樹脂とを接着してなる積層体であって、前記加硫ゴムがレゾルシン、メチレンドナー化合物、ビスマレイミド、及びヒドラジド化合物を含有するゴム組成物からなり、前記樹脂がポリアミド及び補強繊維を含有し、
前記加硫ゴムと前記樹脂の少なくとも一方の接着面にコロナ放電を施した状態で、前記加硫ゴムと前記樹脂とを積層させて熱圧縮してなり、
前記ゴム組成物にチウラム系化合物を含有しない加硫促進剤が配合された、
ことを特徴とする加硫ゴムと樹脂の積層体。
【請求項２】
前記樹脂における補強繊維の含有量が５０重量％以下である、請求項１記載の加硫ゴムと樹脂の積層体。
【請求項３】
前記ビスマレイミドの融点が１７０℃以下である、請求項１または２に記載の加硫ゴムと樹脂の積層体。
【請求項４】
加硫ゴムと樹脂の積層体の製造方法であって、
前記加硫ゴムとして、レゾルシン、メチレンドナー化合物、ビスマレイミド、及びヒドラジド化合物を含有するゴム組成物からなる加硫ゴムを使用し、前記樹脂として、ポリアミド及び補強繊維を含有する樹脂を使用し、
前記加硫ゴムと前記樹脂の少なくとも一方の接着面に前処理を施す工程、及び前記加硫ゴムと前記樹脂とを積層させて熱圧縮する工程とを含み、
前記ゴム組成物にチウラム系化合物を含有しない加硫促進剤を配合する、
ことを特徴とする積層体の製造方法。
【発明の詳細な説明】
【技術分野】
【０００１】
本発明は、接着剤を使用することなく、加硫ゴムと補強繊維を含有する樹脂とを接着させた積層体に関するものである。
【背景技術】
【０００２】
ゴムと樹脂部材とを接着させる場合には、例えば特許文献１、２に記載のように、樹脂部材に接着剤であるレゾルシン・ホルムアルデヒド縮合物とゴムラテックスとの混合物を含浸処理し、乾燥、ベーキング処理した後、未加硫ゴムと加硫接着させる方法がある。
【０００３】
しかるに、このような技術では、未加硫ゴムは加硫接着で接着できるものの、構造的に緻密で、官能基が少ない加硫ゴムは、樹脂部材と良好な接着を行うことができなかった。
【０００４】
本願発明者らは、加硫ゴムと樹脂部材の接着方法として、前処理を施した加硫ゴム表面に接着剤（レゾルシン−ホルムアルデヒド−ラテックス（ＲＦＬ））を塗布して、塗布物と樹脂部材を熱圧着させることにより、加硫ゴムと樹脂部材の接着を可能とした。
【先行技術文献】
【特許文献】
【０００５】
【特許文献１】特開平０７−２２４２６７号公報
【特許文献２】特開２０００−３４４５５号公報
【発明の概要】
【発明が解決しようとする課題】
【０００６】
本発明は、さらに、製造工程の簡略化のため、上記の接着剤塗布工程を省略することを課題とする。すなわち、接着剤塗布工程を経ることなく良好な接着性を示す、加硫ゴムと樹脂との積層体、及び該積層体の製造方法を提供する。
【課題を解決するための手段】
【０００７】
本発明にかかる加硫ゴムと樹脂の積層体は、前記加硫ゴムがレゾルシン、メチレンドナー化合物、ビスマレイミド、及びヒドラジド化合物を含有するゴム組成物からなり、前記樹脂がポリアミド及び補強繊維を含有し、前記加硫ゴム及び前記樹脂の接着面の少なくとも一方にコロナ放電を施した状態で、これらを積層して熱圧縮させてなる、ことを特徴とする。加硫ゴムを構成する前記ゴム組成物に、チウラム系化合物を含まない加硫促進剤を配合する。前記樹脂中に含まれる補強繊維の含有量は、５０重量％以下であることが好ましい。また、前記ゴム組成物中のビスマレイミドの融点は、ゴム加硫温度以下であることが好ましい。ゴム加硫温度は、目的とする製品やゴム配合により異なるが、具体的には１７０℃以下、特に１２０〜１７０℃とすることが好ましい。
【０００８】
前記積層体の製造方法は、前記加硫ゴム及び前記樹脂の少なくとも一方の接着面に前処理を施す工程、前記加硫ゴムと前記樹脂とを積層させて熱圧縮する工程とを含む。
【発明の効果】
【０００９】
本発明の積層体については、加硫ゴムを構成するゴム組成物中に、レゾルシン、メチレンドナー化合物、ビスマレイミド、ヒドラジド化合物を配することにより、加硫後のゴム自体に接着性をもたせ、ポリイミドを含有する樹脂との接着性を高めることができるものである。ここで、本発明に係る樹脂には、樹脂部材の強度を高めるために補強繊維が含まれ、補強繊維の存在により加硫ゴムと樹脂部材のポリアミドとの接触面積が限定され、補強繊維の含有量が多ければ多いほど両部材間の接着力が弱くなるおそれがある。これについて、加硫ゴムを構成する前記ゴム組成物に通常使用される加硫促進剤を、チウラム系化合物を含まない加硫促進剤とすることで、接着剤塗布時と同等の層間の接着を実現させることできる。加えて、積層体形成層（加硫ゴム、及びゴム組成物）の接着面の少なくとも一方に前処理を施し、かつ、積層した後に熱圧縮をかけることにより、両部材間に接着性を持たせることが可能である。
【００１０】
以上の構成により、接着剤塗布時と同等の層間の接着を実現させることできる。これにより、積層体製造工程において、接着剤塗布工程を省略することができ、製造工程の簡略化、製造設備の低コスト化が可能となる。積層体の接着効果は、特に、ゴム組成物中に添加するビスマレイミド化合物を、その融点がゴムの加硫温度以下であるものとすることで、高く維持することができる。
【図面の簡単な説明】
【００１１】
【図１】本発明の接着方法の工程、及び本発明における剥離試験の概要を示す概略図である。
【発明を実施するための形態】
【００１２】
本発明は、加硫ゴムと樹脂とを接着してなる積層体であって、前記加硫ゴムがレゾルシン、メチレンドナー化合物、ビスマレイミド及びヒドラジド化合物を含有するゴム組成物からなり、前記樹脂がポリアミドと補強繊維とを含有し、前記加硫ゴムと前記樹脂の少なくとも一方の接着面に前処理を施し、前記加硫ゴムと前記樹脂とを積層させて熱圧縮してなり、前記ゴム組成物に加硫促進剤が配合され、前記加硫促進剤がチウラム系化合物を含有しない、
ことを特徴とする加硫ゴムと樹脂の積層体である。
【００１３】
具体的には、加硫ゴムのゴム材料は、特に制限されるものではないが、例えば天然ゴム（ＮＲ）、ポリイソプレンゴム（ＩＲ）、各種スチレン−ブタジエン共重合体ゴム（ＳＢＲ）、各種ポリブタジエンゴム（ＢＲ）、アクリロニトリル−ブタジエン共重合体ゴム等のジエン系ゴムを好適に使用できる。
【００１４】
加硫ゴムを構成するゴム組成物には、添加剤として、チオウレア系、グアニジン系、チアゾール系、スルフェンアミド系、ジチオカルバミン酸系、アルデヒド−アンモニア系等の加硫促進剤が使用される。一方、加硫ゴムと樹脂との接着を阻害する性質があるため、チウラム系化合物を含有しない加硫促進剤は、使用を避けることとする。
【００１５】
加硫ゴムは、上記のゴム材料及び加硫促進剤の他に、カーボンブラック、加硫剤、各種オイル、老化防止剤、可塑剤などのタイヤ用、その他のゴム組成物用に一般的に配合されている各種添加剤を配合して、一般的な方法で混練して、加硫したものである。
これらのゴムや添加剤は単独又は任意に混合して使用することができる。
【００１６】
樹脂部材を構成する樹脂組成物としては、脂肪族ポリアミド及び芳香族ポリアミドの少なくとも一方を含む組成物を使用する。ポリアミドとしては、６，６−ナイロン、６−ナイロン、６，１０−ナイロン、６，１２−ナイロン等を特に好適に使用できる。樹脂組成物には、さらに、ポリエステル、ポリビニルアルコール、ポリイミド、脂肪族ポリケトン等の合成高分子を含有させてもよい。樹脂部材は、上記の樹脂成分に、必要に応じて、充填剤、カップリング剤、酸化防止剤、滑剤、表面処理剤、顔料、紫外線吸収剤、帯電防止剤、分散剤、中和剤等の添加剤を配合して、所定の形状に形成したものである。
これらの樹脂や添加剤は単独又は任意に混合して使用することができる。また、樹脂部材の形状は、特に限定されず、コード、ケーブル、フィラメント、フィラメントチップ、コード織物、帆布等のいずれの形状とすることができる。
【００１７】
樹脂部材は、添加剤として、さらに補強繊維を含有する。補強繊維としては、ガラス繊維、どの無機中空フィラー、炭素繊維等を使用できる。補強繊維は、樹脂部材中、５０重量％以下、特に１０〜３０重量％とすることが好ましい。補強繊維が多すぎれば、加硫ゴムと樹脂成分（ポリアミド）との接触面積が過剰に限定され、十分な接着が行われない、という問題が生じ得る。
【００１８】
加硫ゴムを構成するゴム組成物には、さらに、レゾルシン、メチレンドナー化合物、ビスマレイミド、ヒドラジド化合物が添加される。ゴム組成物中のレゾルシンの含有量は、ゴム材料１００重量部に対して３〜２０重量部、特に５〜１５重量部、さらに５〜１０重量部とすることが好ましい。２０重量部を超えると伸びなどのゴム弾性物性が低下、耐疲労性が低下するという問題が生じ得る。また、５重量部未満であると接着力が低下するという問題が生じ得る。
【００１９】
レゾルシンのメチレンドナーとしては、ヘキサメチレンテトラミン、ヘキサエトキシメチルメラミン、ヘキサメトキシメチルメラミン、ラウリルオキシメチルピリジニウムクロリド、エトキシメチルピリジニウムクロリド、トリオキサンヘキサメトキシメチルメラミン、及びパラホルムアルデヒドのようなホルムアルデヒドのポリマー等が挙げられる。特に、ゴム配合物として一般的であり加硫促進剤としても効果があるという理由で、ヘキサメチレンテトラミンが好適に使用可能である。メチレンドナーは、レゾルシンに対して、０．５〜１．５倍、特に０．５〜０．７５倍、の重量部で添加することが好ましい。１．５倍を超えると、反応しない余分なメチレンドナーがゴムのスコーチタイムを極端に早めたり、ゴムの耐破壊物性を低下させる、かつ接着力を低下させるという問題が生じ得る。また、０．５倍未満であると、反応しないレゾルシンがゴム弾性物性を低下させる、かつ接着力を低下させるという問題が生じ得る。
【００２０】
レゾルシンとヘキサメチレンテトラミン等のメチレンドナーとなる化合物とを配合することによる接着性向上効果の原理は、十分には解明されていないが、ヘキサメチレンテトラミン等のアミン化合物がメチレンドナーとして働き、レゾルシンのＲＨ重合体を形成させる。そして、このＲＨ重合体が、ゴムと樹脂の分子鎖同士の絡み合いによって結合を形成すると考えられる。
【００２１】
ビスマレイミドとしては、４，４’−ジフェニルメタンビスマレイミド、ｍ−フェニレンビスマレイミド、ビスフェノールＡジフェニルエーテルビスマレイミド、３，３’−ジメチル−５，５’−ジエチル−４，４’−ジフェニルメタンビスマレイミド、４−メチル−１，３−フェニレンビスマレイミド、１，６’−ビスマレイミド−（２，２，４−トリメチル）ヘキサン、等公知のものを使用できる。特に、融点が２００℃以下、特に、１２０〜２００℃、さらに１２０〜１７０℃のものが好ましい。即ち、後述の熱プレス処理の温度条件より低融点のビスマレイミドを使用することが好ましい。熱プレス温度より融点の低いビスマレイミドを使用することで、熱プレス時の反応性を高め、接着効果を向上させることが可能である。さらにゴム加硫温度より融点の低いビスマレイミドを使用することで、加硫中にゴムへの分散が良好となる。中でも、接着性、コスト面、加工性という理由から、４，４’−ジフェニルメタンビスマレイミドを好適に使用できる。
【００２２】
ビスマレイミドによる接着効果についても、十分に解明されてはいないものの、加硫ゴム中のビスマレイミドが、加熱条件下で、付加反応によりポリアミドのアミド基に結合することにより、加硫ゴムとポリアミド含有樹脂との接着性を高めると考えられる。
【００２３】
ヒドラジド化合物としては、イソフタル酸ジヒドラジド、アジピン酸ジヒドラジド、シュウ酸ジヒドラジド、マロン酸ジヒドラジド、コハク酸ジヒドラジド、マレイン酸ジヒドラジド等が挙げられる。特に、後述する加硫工程において、チウラム系及びチアゾール系の加硫促進剤を使用する場合、ヒドラジド化合物は、これらの加硫促進剤がビスマレイミドと反応することによる、接着阻害作用を抑制する効果を奏する。ヒドラジド化合物は、ゴム材料１００重量部に対して３〜１５重量部、特に３〜１０重量部、さらに３〜５重量部とすることが好ましい。
【００２４】
ヒドラジド化合物は、接着阻害の緩和のみならず、ポリアミド分子間の架橋や、ポリアミド−加硫ゴム間の結合に関与することで、直接的に加硫ゴムと樹脂との接着を促進する効果も有すると推測される。
【００２５】
発明者らは、その詳細な原理は不明であるが、加硫ゴムを構成するゴム組成物において、レゾルシン、メチレンドナー、ビスマレイミド及びヒドラジド化合物を、上記の配合量で配合することで、相乗的にポリアミド含有樹脂との接着効果が向上することを見出した。当該ゴム組成物の加硫ゴムは、例えば、レゾルシン−メチレンドナーのみを配合して同様に製造したものと比して、顕著に高い接着効果を有する。
【００２６】
加硫ゴムを構成するゴム組成物は、ゴム材料に、レゾルシン、メチレンドナー、ビスマレイミド及びヒドラジドを各所定の配合量で添加し、バンバリーミキサー等で混練することによって生成する。
【００２７】
ゴム組成物の加硫は、温度１５０〜２００℃、圧力５〜８ＭＰａの条件下で、前記温度にての加硫時間で実施することが好ましい。加硫温度が高すぎれば、ポリマー主鎖切断によるゴムの劣化や加硫戻りによるゴム物性の低下という問題を生じ、また、低すぎれば、加硫が十分に進まない、加硫時間が長くなりすぎる、等の問題を生じる。
【００２８】
図５に、本発明における加硫ゴムと樹脂の接着方法の工程図を示す。まず（１）平板状の加硫ゴム１の接着面にコロナ放電等の前処理を施し、（２）予め平板状に成形したポリイミド含有樹脂２の接着面にも同様に前処理を施し、（３）加硫ゴム１及び樹脂成形体２の処理済みの面が接触するように積層し配置する。その後（４）両者について熱処理とプレス成形を行う。これらの工程により、加硫ゴムと樹脂を強固に接着させることができる。
【００２９】
上記の工程において、前処理は、加硫ゴム１または樹脂成形体２のいずれか一方にのみ施してもよいが、上記のように両方に施す形態とすることがより好ましい。熱処理・プレス成型時の圧力は、５〜２５ＭＰａ、特に１０〜２５ＭＰａ、さらに１０〜１５ＭＰａとすることが好ましい。熱処理の温度は、樹脂のガラス転移温度以上とすることが好ましく、１８０〜２２０℃、特に１８０〜２００℃、さらに１９０〜２００℃とすることが好ましい。ただし加熱条件温度は各ポリアミドの融点以下とする。また、熱処理・プレス成型の時間は、５〜６０分間、特に１０〜６０分間、さらに１０〜６０分間とすることが好ましい。
【００３０】
ここで、前処理は、電子線、マイクロ波、コロナ放電、プラズマ処理等を行うことができ、好ましくはコロナ放電による処理であり、この表面処理により極性成分と水素結合成分を増大させて接着力を向上させ、かつ、部材各々のぬれ性（密着性）を向上させることができる。
【００３１】
このような接着方法は、タイヤ、コンベアベルト、ベルト、ホース、空気バネ等のあらゆる樹脂ゴム複合品に適用できる。
【実施例】
【００３２】
以下に、実施例を挙げて本発明を更に詳しく説明するが、本発明は下記の実施例に何ら限定されるものではない。
【００３３】
（樹脂成形体）
補強材としてガラスフィラー５０重量％を配合した６,６−ナイロンペレットを、射出成形機にて板厚３ｍｍの板状の樹脂成形体を成型作成した。なお、接着性への影響を回避するため、ガラスフィラー等の補強材の使用は行わなかった。成形条件等は成形品にヒケやボイドといった成形欠陥の発生しない条件とした。本実施例では、成形温度（樹脂温度）２８０℃、金型温度９０℃とした。作成した樹脂成形体の片面に、コロナ表面処理装置（ＷＥＤＧＥ社製）を用いてコロナ放電処理を施した（コロナ処理：機器名（ＣＴＷ−０２１２、ウエッジ株式会社製）、処理条件（出力：０．３５ｋＷ、処理速度：２５ｍｍ／分、処理回数：往復２回、電極距離：１０ｍｍ））。
【００３４】
（実施例）
実施例：ゴム材料として１００％のＮＲを使用したものを下記の通りに調製した。未加硫のＮＲに、Ｃ／Ｂ、加硫剤、加硫促進剤（チウラム系を除く）など各種ゴム薬、及び、レゾルシン（Ｒ）、ヘキサメチレンテトラミン（Ｈ）、ジフェニレンビスマレイミド（ＢＭＩ）、イソフタル酸ジヒドラジド（ＩＤＨ）を表１に示す配合で添加し、バンバリーミキサーにて混練し、所定の温度と圧力を加えゴムを加硫させた。加硫温度は、１７０℃、圧力は８ＭＰａ、加硫時間は前記温度にて３．５分とした。上記加硫ゴムの板状試験体（縦２０ｍｍ×横８０ｍｍ×厚さ３ｍｍ）の片面に、コロナ表面処理装置（ＷＥＤＧＥ社製）を用いてコロナ放電処理を施した（コロナ処理：機器名（ＣＴＷ−０２１２、ウエッジ株式会社製）、処理条件（出力：０．３５ｋＷ、処理速度：２５ｍｍ／分、処理回数：往復２回、電極距離：１０ｍｍ））。加硫ゴムのコロナ放電処理を施した面側に、上記６，６−ナイロン樹脂成形体をコロナ放電処理を施した面を接触させて配置し、１５ＭＰａの圧力、２００℃、１０分の温度と圧力で、両者について熱処理とプレス成形を行った。得られた成形体を実施例とした。なお、同様の条件で３個の試験体を準備した。
【００３５】
比較例１：加硫促進剤としてチウラム系加硫促進剤を使用した以外は、実施例１と同様の条件で試験体を準備した。
比較例２：Ｒ、Ｈ、ＢＭＩの添加をしなかった以外は、実施例１と同様の条件で試験体を準備した。
比較例３：ＢＭＩの添加をしなかった以外は、実施例１と同様の条件で試験体を準備した。
比較例４：コロナ放電処理を行わなかった以外は、実施例１と同様の条件で試験体を準備した。
比較例５：補強材を含まない６，６−ナイロンの成型体を樹脂成形体として使用した以外は、実施例１と同様の条件で試験体を準備した。
【００３６】
（剥離試験）
テンシロン万能試験機を用い、９０度剥離試験用の治具を用いて樹脂側を固定した後、接着していない引張りしろのゴム部分をテンシロンのロードセルチャック部分に固定し、図５に示すように、毎分５０ｍｍの速度で引っ張った。実施例、比較例について、その引張強度により接着力を比較した。また、剥離後の界面形態を目視観察した。
【００３７】
実施例、比較例１のゴム組成物の加硫に要した時間は、それぞれ３．５分、２．５分であった。実施例、比較例１〜５について、加硫ゴム１と樹脂成形体２との剥離強度の測定結果を表１に示す。また、接着性に合わせて、接着面を剥離した際に、樹脂側へのゴム付きの割合を観察し、表１に示した。
上記試験より、実施例においては、ゴムの加硫時間は長くなるものの、加硫ゴムと樹脂成形体との良好な接着性が見られ、ガラスフィラーを含有しない試験体（比較例５）と同等以上の接着性が見られた。比較例２は両者を接着することができなかった。比較例１，２〜４については、実施例と比して接着性が低く、またゴム付きも少量もしくは界面剥離であった。
したがって、実施例では、比較例１〜４に対して、十分な接着を確保することができた。
【００３８】
【表１】
0005851852.tif 000002
【００３９】
※１  ＦＥＦグレード
※２  普通硫黄５％オイルトリート
※３  チウラム系「アクセルＴＭＴ−ＰＯ（商品名）」川口化学工業株式会社製
※４  チアゾール系「ノクセラーＣＺ−Ｇ（商品名）」大内新興化学株式会社製
【符号の説明】
【００４０】
１    加硫ゴム
２    樹脂成形体
【図１】
0005851852.tif 000003